(57)【特許請求の範囲】
【請求項１】
陽極と陰極との間に発光層を含む１層以上の有機層を備え、前記発光層で発生した光を前記陰極の側から取り出す有機電界発光素子であって、
前記陽極は、銀（Ａｇ）を主成分とし、各々０．３質量％〜１．０質量％のパラジウム（Ｐｄ）および銅（Ｃｕ）を含む合金により構成されたことを特徴とする有機電界発光素子。
【請求項２】
前記陽極と前記有機電界発光層との間に、更に、前記陽極よりも仕事関数の高い材料よりなる正孔注入用薄膜層を備えたことを特徴とする請求項１記載の有機電界発光素子。
【請求項３】
前記陰極は、前記発光層で発生した光に対して半透過性の半透過性電極を有し、
この半透過性電極と前記陽極とは、前記発光層で発生した光を共振させる共振器の共振部を構成している
ことを特徴とする請求項１記載の有機電界発光素子。
【請求項４】
前記陽極および前記半透過性電極で生じる反射光の位相シフトをΦ、前記陽極と前記半透過性電極との間の光学的距離をＬ、前記陰極の側から取り出す光のスペクトルのピーク波長をλとすると、
前記光学的距離Ｌは、数１を満たす正の最小値であることを特徴とする請求項３記載の有機電界発光素子。
【数１】
0003804858.tif 000002
【請求項５】
陽極と陰極との間に発光層を含む１層以上の有機層を備え、前記発光層で発生した光を前記陰極の側から取り出す有機電界発光素子の製造方法であって、
基板の上に、銀（Ａｇ）を主成分とし、各々０．３質量％〜１．０質量％のパラジウム（Ｐｄ）および銅（Ｃｕ）を含む合金よりなる陽極を成膜する工程と、
この陽極の上に、陽極よりも仕事関数の高い材料よりなる正孔注入用薄膜層を、不活性ガス雰囲気中において成膜する工程と、
この正孔注入用薄膜層の上に、発光層を含む１層以上の有機層を形成する工程と、
この有機層の上に、陰極を形成する工程と
を含むことを特徴とする有機電界発光素子の製造方法。
【請求項６】
陽極と陰極との間に発光層を含む１層以上の有機層を備え、前記発光層で発生した光を前記陰極の側から取り出す有機電界発光素子の製造方法であって、
基板の上に、銀（Ａｇ）を主成分とし、各々０．３質量％〜１．０質量％のパラジウム（Ｐｄ）および銅（Ｃｕ）を含む合金よりなる陽極を成膜する工程と、
この陽極の上に、陽極よりも仕事関数の高い材料よりなる正孔注入用薄膜層を、形成予定領域に対応して開口を有するエリアマスクを用いて成膜する工程と、
この正孔注入用薄膜層の上に、発光層を含む１層以上の有機層を形成する工程と、
この有機層の上に、陰極を形成する工程と
を含むことを特徴とする有機電界発光素子の製造方法。
【発明の詳細な説明】
【０００１】
【発明の属する技術分野】
本発明は、陽極と陰極との間に発光層を含む１層以上の有機層を備え、特に、発光層で発生した光を陰極の側から取り出す有機電界発光素子（有機ＥＬ；Electroluminescence 素子）およびその製造方法に関する。
【０００２】
【従来の技術】
近年、液晶ディスプレイに代わる表示装置として、有機電界発光素子を用いた有機ＥＬディスプレイが注目されている。有機ＥＬディスプレイは、自発光型であるので視野角が広く、消費電力が低いという特性を有し、また、高精細度の高速ビデオ信号に対しても十分な応答性を有するものと考えられており、実用化に向けて開発が進められている。
【０００３】
図６は有機電界発光素子の一構成例を表すものである。この有機電界発光素子は、基板１１１の上に、陽極１１２と、正孔注入層１１５Ａ，正孔輸送層１１５Ｂおよび発光層１１５Ｃを含む有機層１１５と、陰極１１６とがこの順に積層されている。発光層１１５Ｃで発生した光は基板１１１の側から取り出される場合もあるが、図６に示したように、陰極１１６の側から取り出される場合もある。
【０００４】
光を陰極１１６の側から取り出す場合、陽極１１２は例えばクロム（Ｃｒ）などの金属により構成され、陰極１１６はインジウム（Ｉｎ）とスズ（Ｓｎ）と酸素（Ｏ）との化合物（ＩＴＯ；Indium Tin Oxide）などの透過性を有する導電性材料により構成されることが多い。発光層１１５Ｃで発生した光は、図６において矢印１１７で示したように、陰極１１６を通って直接取り出されるものもあるが、矢印１１８で示したように、陽極１１２で一度反射してから陰極１１６を通って放出されるものもある。
【０００５】
【発明が解決しようとする課題】
しかしながら、従来は陽極１１２をクロムなどにより構成していたので、陽極１１２における光の吸収率が大きく、陽極１１２で反射されてから取り出される光の損失が大きいという問題があった。陽極の吸収率が有機電界発光素子に与える影響は大きく、発光効率が低いと同一輝度を得るために必要な電流量が増加してしまう。駆動電流量の増加は、有機電界発光素子の実用化にとって重大な問題である素子寿命に大きな影響を与える。
【０００６】
本発明はかかる問題点に鑑みてなされたもので、その目的は、陽極の反射率を高めることにより発光効率を向上させることができると共に、陽極の加工精度，化学的安定性および密着性を向上させることができる有機電界発光素子およびその製造方法を提供することにある。
【０００７】
【課題を解決するための手段】
本発明による有機電界発光素子は、陽極と陰極との間に発光層を含む１層以上の有機層を備え、発光層で発生した光を陰極の側から取り出すものであって、陽極は、銀（Ａｇ）を主成分とし、各々０．３質量％〜１．０質量％のパラジウム（Ｐｄ）および銅（Ｃｕ）を含む合金により構成されたものである。
【０００８】
本発明による第１の有機電界発光素子の製造方法は、陽極と陰極との間に発光層を含む１層以上の有機層を備え、発光層で発生した光を陰極の側から取り出す有機電界発光素子を製造するものであって、基板の上に、銀を主成分とし、各々０．３質量％〜１．０質量％のパラジウム（Ｐｄ）および銅（Ｃｕ）を含む合金よりなる陽極を形成する工程と、この陽極の上に、陽極よりも仕事関数の高い材料よりなる正孔注入用薄膜層を、不活性ガス雰囲気中において成膜する工程と、この正孔注入用薄膜層の上に、発光層を含む１層以上の有機層を形成する工程と、この有機層の上に、陰極を形成する工程とを含むものである。
【０００９】
本発明による第２の有機電界発光素子の製造方法は、陽極と陰極との間に発光層を含む１層以上の有機層を備え、発光層で発生した光を陰極の側から取り出す有機電界発光素子を製造するものであって、基板の上に、銀を主成分とし、各々０．３質量％〜１．０質量％のパラジウムおよび銅を含む合金よりなる陽極を形成する工程と、この陽極の上に、陽極よりも仕事関数の高い材料よりなる正孔注入用薄膜層を、形成予定領域に対応して開口を有するエリアマスクを用いて成膜する工程と、この正孔注入用薄膜層の上に、発光層を含む１層以上の有機層を形成する工程と、この有機層の上に、陰極を形成する工程とを含むものである。
【００１０】
本発明による有機電界発光素子では、陽極を、金属の中で最も反射率の高い銀を主成分とし、各々０．３質量％〜１．０質量％のパラジウムおよび銅を含む合金により構成するようにしたので、陽極における光の吸収損失が小さくなり、発光層で発生した光が効率良く取り出される。
【００１１】
本発明による第１の有機電界発光素子の製造方法では、基板の上に、銀を主成分とし、各々０．３質量％〜１．０質量％のパラジウムおよび銅を含む合金よりなる陽極が形成されたのち、陽極の上に、正孔注入用薄膜層が不活性ガス雰囲気中において成膜される。よって、正孔注入用薄膜層により陽極の変質が防止されると共に、正孔注入用薄膜層を成膜する際においても陽極の変質が防止される。
【００１２】
本発明による第２の有機電界発光素子の製造方法では、基板の上に、銀を主成分とし、各々０．３質量％〜１．０質量％のパラジウムおよび銅を含む合金よりなる陽極が形成されたのち、陽極の上に、正孔注入用薄膜層が形成予定領域に対応して開口を有するエリアマスクを用いて成膜される。よって、正孔注入用薄膜層により陽極の変質が防止される共に、正孔注入用薄膜層を形成する際のエッチング工程が不要となり、エッチングによる陽極の変質および変形も防止される。
【００１３】
【発明の実施の形態】
以下、本発明の実施の形態について図面を参照して詳細に説明する。
【００１４】
［第１の実施の形態］
図１は、本発明の第１の実施の形態に係る有機電界発光素子の断面構造を表すものである。この有機電界発光素子１０は、極薄型の有機ＥＬディスプレイ装置などに用いられるものであり、例えば、ガラスなどの絶縁材料よりなる基板１１の上に、陽極１２、正孔注入用薄膜層１３、絶縁層１４，有機層１５、および陰極１６がこの順に積層された構造とされている。なお、陰極１５の上には、図示しないパッシベーション膜が形成され、さらに全体が図示しない封止基板により封止されている。
【００１５】
陽極１２は、積層方向の厚み（以下、単に厚みと言う）が例えば２００ｎｍであり、銀または銀を含む合金により構成されている。銀は金属の中で最も反射率が高く、陽極１２における光の吸収損失を小さくすることができるからである。なお、陽極１２を銀により構成するようにすれば反射率を最も高くすることができるので好ましいが、銀と他の金属との合金により構成するようにすれば、化学的安定性および加工精度を高めることができると共に、基板１１および正孔注入用薄膜層１３との密着性も向上させることができるので好ましい。銀は非常に反応性が高く、加工精度および密着性も低いなど、極めて取り扱いが難しいからである。
【００１６】
合金における銀の含有量は５０質量％以上とすることが好ましい。反射率を十分に高くすることができるからである。銀を含む合金としては、例えば、銀とパラジウム（Ｐｄ）と銅（Ｃｕ）とを含む合金が好ましく挙げられる。この合金におけるパラジウムおよび銅の含有量は、それぞれ例えば０．３質量％〜１質量％の範囲内であることが好ましい。このような範囲内において、反射率を十分に高くしつつ、加工精度，化学的安定性および密着性を高くすることができるからである。
【００１７】
正孔注入用薄膜層１３は、有機層１５への正孔注入効率を高めるためのものであり、陽極１２よりも仕事関数の高い材料により構成されている。また、正孔注入用薄膜層１３は、陽極１２を構成する銀あるいは銀を含む合金が空気中の酸素あるいは硫黄成分と反応することを防止すると共に、陽極１２を形成した後の製造工程においても陽極１２がダメージを受けることを緩和するという保護膜としての機能も有している。正孔注入用薄膜層１３を構成する材料としては、例えば、クロム，ニッケル（Ｎｉ），コバルト（Ｃｏ），モリブデン（Ｍｏ），白金（Ｐｔ）あるいはシリコン（Ｓｉ）などの金属、またはこれらのうちの少なくとも１種を含む合金、またはこれら金属あるいは合金の酸化物あるいは窒化物、またはＩＴＯなどの透明導電性材料が挙げられる。正孔注入用薄膜層１３の厚みは、構成材料の光の透過率と導電率とに応じて決定することが好ましい。例えば、酸化クロム（ＩＩＩ）（Ｃｒ2 Ｏ3） などの導電率のあまり高くない酸化物や窒化物により構成する場合は薄い方が好ましく、例えば５ｎｍ程度とされることが好ましい。また、導電率が高く透過率が低い金属により構成する場合にも薄い方が好ましく、例えば数ｎｍとされることが好ましい。一方、導電率、透過率ともに高いＩＴＯにより構成する場合には数ｎｍ〜数十ｎｍ程度まで厚くすることが可能である。
【００１８】
絶縁層１４は、陽極１２と陰極１６との絶縁性を確保するとともに有機電界発光素子１０の発光部分の形状を正確に所望の形状にするためのものであり、例えば二酸化ケイ素（ＳｉＯ2 ）などの絶縁材料により構成されている。絶縁層１４の厚みは例えば６００ｎｍ程度とされ、発光領域に対応して開口部１４Ａが設けられている。
【００１９】
有機層１５は、有機材料よりそれぞれなる正孔注入層１５Ａ、正孔輸送層１５Ｂおよび発光層１５Ｃが陽極１２の側からこの順に積層された構造を有している。正孔注入層１５Ａおよび正孔輸送層１５Ｂは発光層１５Ｃへの正孔注入効率を高めるためのものである。発光層１５Ｃは電流の注入により光を発生するもので、絶縁層１４の開口部１４Ａに対応した領域で発光するようになっている。
【００２０】
正孔注入層１５Ａは、例えば、厚みが３０ｎｍ程度であり、４，４’，４”−トリス（３−メチルフェニルフェニルアミノ）トリフェニルアミン（ＭＴＤＡＴＡ）により構成されている。正孔輸送層１５Ｂは、例えば、厚みが２０ｎｍ程度であり、ビス［（Ｎ−ナフチル）−Ｎ−フェニル］ベンジジン（α−ＮＰＤ）により構成されている。発光層１５Ｃは、例えば、厚みが５０ｎｍ程度であり、８−キノリノールアルミニウム錯体（Ａｌｑ）により構成されている。
【００２１】
陰極１６は、発光層１５Ｃで発生した光に対して半透過性を有する半透過性電極１６Ａと、発光層１５Ｃで発生した光に対して透過性を有する透明電極１６Ｂとが有機層１５の側からこの順に積層された構造を有している。半透過性電極１６Ａは、例えば、厚みが１０ｎｍ程度であり、マグネシウム（Ｍｇ）と銀との合金（ＭｇＡｇ合金）により構成されている。マグネシウム・銀合金としては、例えばマグネシウムと銀とが質量比で９：１のものが好ましい。
【００２２】
半透過性電極１６Ａは、発光層１５Ｃで発生した光を陽極１２との間で反射させるためのものである。すなわち、半透過性電極１６と陽極１２とで、発光層１５Ｃで発生した光を共振させる共振器の共振部を構成している。このように共振器を構成するようにすれば、発光層１５Ｃで発生した光が多重干渉を起こし、一種の狭帯域フィルタとして作用することにより、取り出される光のスペクトルの半値幅が減少し、色純度を向上させることができるので好ましい。
【００２３】
そのためには、狭帯域フィルタのピーク波長と、取り出したい光のスペクトルのピーク波長とを一致させるようにすることが好ましい。すなわち、陽極１２および半透過性電極１６Ａで生じる反射光の位相シフトをΦ（ｒａｄ）、陽極１２と半透過性電極１６Ａとの間の光学的距離をＬ、陰極１６の側から取り出したい光のスペクトルのピーク波長をλとすると、この光学的距離Ｌは数２を満たすようにすることが好ましく、実際には、数２を満たす正の最小値となるように選択することが好ましい。なお、数２においてＬおよびλは単位が共通すればよいが、例えば（ｎｍ）を単位とする。
【００２４】
【数２】
２Ｌ／λ＋Φ／２π＝ｑ  （ｑは整数）
【００２５】
透明電極１６Ｂは、半透過性電極１６Ａの電気抵抗を下げるためのものであり、発光層１５Ｃで発生した光に対して十分な透光性を有する導電性材料により構成されている。透明電極１６Ｂを構成する材料としては、例えば、インジウムと亜鉛（Ｚｎ）と酸素とを含む化合物が好ましい。室温で成膜しても良好な導電性を得ることができるからである。透明電極１６Ｂの厚みは、例えば２００ｎｍ程度とすることが好ましい。
【００２６】
この有機電界発光素子１０は、例えば、次のようにして製造することができる。
【００２７】
図２はこの有機電界発光素子１０の製造方法を工程順にを表すものである。まず、図２（Ａ）に示したように、上述した材料よりなる基板１１の上に、例えば直流スパッタリングにより、銀または銀を含む合金よりなる陽極１２を上述した厚みで成膜する。その際、スパッタガスとしては例えばアルゴン（Ａｒ）を用い、圧力は例えば０．２Ｐａ、出力は例えば３００Ｗとする。
【００２８】
次いで、同じく図２（Ａ）に示したように、陽極１２上に、例えば高周波スパッタリングにより、上述した厚みおよび材料よりなる正孔注入用薄膜層１３を成膜する。その際、圧力は例えば０．３Ｐａ、出力は例えば１０Ｗとし、スパッタガスとしてはアルゴン（Ａｒ）あるいは窒素（Ｎ2 ）などの不活性ガスを用いて不活性ガス雰囲気中で成膜することが好ましい。陽極１２に含まれる銀は反応性が高いので、酸素雰囲気などで成膜すると陽極１２も酸化されてしまうからである。よって、正孔注入用薄膜層１３を例えば酸化クロムなどの酸化物により構成する場合には、クロムターゲットなどの金属ターゲットを用いて酸素雰囲気中で成膜するのではなく、酸化クロムなどの酸化物ターゲットを用いて不活性ガス雰囲気中で成膜するようにすることが好ましい。
【００２９】
続いて、図２（Ｂ）に示したように、陽極１２と正孔注入用薄膜層１３とを、例えば硝酸とリン酸と酢酸との混合液によりリソグラフィ技術を用いて選択的にエッチングし、所定の形状にパターニングする。その後、同じく図２（Ｂ）に示したように、基板１１の全面にわたり、例えばＣＶＤ（Chemical Vapor Deposition ；化学的気相成長）法により絶縁層１４を上述した厚みで成膜し、例えばリソグラフィー技術を用いて絶縁層１４のうち発光領域に対応する部分を選択的に除去し開口部１４Ａを形成する。
【００３０】
絶縁層１４を形成したのち、図２（Ｃ）に示したように、例えば蒸着法により、上述した厚みおよび材料よりなる正孔注入層１５Ａ，正孔輸送層１５Ｂ，発光層１５Ｃおよび透過性電極１６Ａを順次成膜する。その際、形成予定領域に対応して開口２１Ａを有する金属性のエリアマスク２１を用い、発光領域、すなわち絶縁層１４の開口部１４Ａに対応して成膜するようにすることが好ましい。但し、開口部１４Ａにのみ高精度に蒸着することは難しいので、開口部１４Ａ全体を覆い、絶縁層１４の縁に少しかかるようにすることが好ましい。
【００３１】
具体的には、まず、正孔注入層１５Ａ、正孔輸送層１５Ｂおよび発光層１５Ｃを形成する材料を、例えば別々の抵抗加熱用のボートに０．２ｇづつ充  して、図示しない真空蒸着装置の所定の電極に取り付ける。半透過性電極１６Ａを形成する例えばマグネシウムおよび銀についても、例えば別々の抵抗加熱用のボートにマグネシウムを０．１ｇ、銀を０．４ｇづつ充填して、図示しない真空蒸着装置の所定の電極に取り付ける。また、図示しない真空蒸着装置の陰極には例えばマグネシウムと銀との合金を用いる。次いで、図示しない真空蒸着装置内の雰囲気を例えば１．０×１０-4Ｐａまで減圧したのち、各抵抗加熱用のボートに電圧を印加し、順次加熱して、正孔注入層１５Ａ、正孔輸送層１５Ｂ、発光層１５Ｃおよび半透過性電極１６Ａを順次蒸着する。半透過性電極１６Ａを蒸着する際には、マグネシウムと銀とを共蒸着させ、マグネシウムと銀との成長速度比を例えば９：１とする。
【００３２】
最後に、半透過性電極１６Ａの上に、例えば直流スパッタリングにより、同じ金属マスク２１を用いて透明電極１６Ｂを成膜する。スパッタガスとしては例えばアルゴンと酸素との混合ガス（体積比Ａｒ：Ｏ2 ＝１０００：５）を用い、圧力は例えば０．３Ｐａ、出力は例えば４０Ｗとする。これにより、図１に示した有機電界発光素子１０が形成される。
【００３３】
この有機電界発光素子１０では、陽極１２と陰極１６との間に所定の電圧が印加されると、発光層１５Ｃに電流が注入され、正孔と電子とが再結合することにより、主として発光層１５Ｃ側の界面において発光が起こる。この光は、陽極１２と半透過性電極１６Ａとの間で多重反射し、陰極１６を透過して取り出される。本実施の形態では、陽極１２が銀または銀を含む合金により構成されているので、陽極１２における反射率が高くなっている。よって、発光層１５Ｃで発生した光が効率よく取り出される。
【００３４】
このように、本実施の形態によれば、陽極１２を銀または銀を含む合金により構成するようにしたので、陽極１２の反射率を高くすることができ、陽極１２における光の吸収損失を小さくすることができる。よって、発光層１５Ｃで発生した光の取り出し効率を向上させることができる。
【００３５】
特に、陽極１２を銀とパラジウムと銅とを含む合金により構成するようにすれば、化学的安定性，加工精度および密着性を向上させることができる。また、銀の含有量を５０質量％以上とすれば、反射率を十分に高くしつつ、化学的安定性，加工精度および密着性を改善することができる。
【００３６】
さらに、陽極１２と有機層１５との間に、陽極１２よりも仕事関数の高い材料よりなる正孔注入用薄膜層１３を有するようにすれば、有機層１５への正孔注入効率をより高めることができる。また、陽極１２を構成する銀あるいは銀を含む合金が空気中の酸素あるいは硫黄成分と反応することを防止することができると共に、陽極１２を形成した後の製造工程においても陽極１２に対するダメージを緩和することができる。
【００３７】
加えて、正孔注入用薄膜層１３を不活性ガス雰囲気において成膜するようにすれば、陽極１２を反応性が高い銀あるいは銀を含む合金により構成するようにしても、正孔注入用薄膜層１３の成膜時に陽極１２が酸化などにより変質することを防止することができる。よって、陽極１２について目的とする特性を得ることができ、本実施の形態に係る有機電界発光素子１０を容易に得ることができる。
【００３８】
［変形例］
図３は第１の実施の形態に係る有機電界発光素子１０の製造方法の変形例を表すものである。この変形例は、正孔注入用薄膜層１３の成膜をエリアマスク２２を用いて行い、正孔注入用薄膜層１３をリソグラフィー技術などを用いてパターニングする必要をなくしたものである。
【００３９】
まず、図３（Ａ）に示したように、基板１１の上に上述したようにして陽極１２を成膜し、パターニングする。次いで、図３（Ｂ）に示したように、例えば高周波スパッタリングにより、正孔注入用薄膜層１３の形成予定領域に対応して開口２２Ａを有するエリアマスク２２を用いて、所望の部分すなわちパターニングされた陽極１２の上のみに正孔注入用薄膜層１３を成膜する。スパッタガス等の成膜条件は、第１の実施の形態と同様である。続いて、第１の実施の形態と同様にして、絶縁層１４，有機層１５および陰極１６を形成する。
【００４０】
このように本変形例によれば、正孔注入用薄膜層１３をエリアマスク２２を用いて成膜するようにしたので、リソグラフィー技術などを用いた正孔注入用薄膜層１３のパターニングが不要となる。よって、陽極１２を反応性が高い銀または銀を含む合金により構成するようにしても、正孔注入用薄膜層１３をパターニングする際のエッチングにより陽極１２が過剰にエッチングされたり、あるいは変質することを防止することができる。従って、陽極１２のパターニング精度を向上させることができると共に、陽極１２について目的とする特性を得ることができる。すなわち、第１の実施の形態に係る有機電界発光素子を容易に得ることができる。
【００４１】
［第２の実施の形態］
図４は本発明の第２の実施の形態に係る有機電界発光素子の断面構造を表すものである。この有機電界発光素子３０は、陽極１２および絶縁層１４の上に正孔注入用薄膜層１３が設けられていることを除いては、第１の実施の形態で説明した有機電界発光素子１０と同一である。したがって、同一の構成要素には同一の符号を付して、その詳細な説明を省略する。
【００４２】
図５はこの有機電界発光素子３０の製造方法を工程順に表すものである。まず、図５（Ａ）に示したように、第１の実施の形態と同様にして、基板１１の上に陽極１２を成膜し、この陽極１２を、例えばリソグラフィー技術を用いて、所定の形状にパターニングする。次いで、同じく図５（Ａ）に示したように、陽極１２および基板１１の全面に、第１の実施の形態と同様にして絶縁層１４を成膜し、開口部１４Ａを形成する。続いて、図５（Ｂ）に示したように、正孔注入用薄膜層１３の形成予定領域に対応して開口２３Ａを有するエリアマスク２３を用いて、第１の実施の形態と同様にして正孔注入用薄膜層１３を成膜する。その際、正孔注入用薄膜層１３が開口部１４Ａ全体を多い、絶縁層１４の縁に少しかかるようにする。そののち、同じくエリアマスク２３を用い、第１の実施の形態と同様にして、有機層１５および陰極１６を形成する。
【００４３】
このように、本実施の形態によれば、正孔注入用薄膜層１３をエリアマスク２３を用いて成膜するようにしたので、上記変形例と同様の効果を得ることができる。
【００４４】
【実施例】
更に、本発明の具体的な実施例について説明する。
【００４５】
第１の実施の形態，変形例および第２の実施の形態と同様にして、有機電界発光素子をそれぞれ作製した。その際、陽極１２を、９８質量％の銀と、１質量％のパラジウムと、１質量％の銅とを含む合金により形成し、正孔注入用薄膜層１３を、酸化クロム（ＩＩＩ）（Ｃｒ2 Ｏ3 ）により形成した。得られた各有機電界発光素子について、輝度１０００（ｃｄ／ｍ2 ）で電圧６．４７（Ｖ）、電流０．３４１（ｍＡ）として発光効率を調べたところ、いずれについてもほぼ１１．７（ｃｄ／Ａ）であった。
【００４６】
本実施例に対する比較例として、従来のように陽極をクロムにより形成し、正孔注入用薄膜層を省いたことを除き、本実施例と同様にして有機電界発光素子を作製した。この比較例についても、輝度１０００（ｃｄ／ｍ2 ）で電圧７．１６（Ｖ）、電流０．６９（ｍＡ）として発光効率を調べたところ、５．８６（ｃｄ／Ａ）であった。
【００４７】
このように、本実施例によれば、比較例に比べて約２倍の発光効率を得ることができた。すなわち、陽極１２が銀を含むようにすれば、陽極１２における反射率を高めることができ、特性を改善できることが分かった。
【００４８】
以上、実施の形態を挙げて本発明を説明したが、本発明は上記実施の形態に限定されるものではなく、種々変形が可能である。例えば、上記実施の形態において説明した各層の材料および厚み、または成膜方法および成膜条件などは限定されるものではなく、他の材料および厚みとしてもよく、または他の成膜方法および成膜条件としてもよい。
【００４９】
また、上記実施の形態では、有機電界発光素子の構成を具体的に挙げて説明したが、正孔注入用薄膜層１３，絶縁層１４あるいは透明電極１６Ｂなどの全ての層を備える必要はなく、また、他の層を更に備えていてもよい。なお、半透過性電極１６Ａを備えない場合についても本発明を適用することができるが、本発明は、陽極１２での反射率を高めるものであるので、半透過性電極１６Ａと陽極１２とで共振器の共振部を構成する場合の方が、より高い効果を得ることができる。
【００５０】
【発明の効果】
以上説明したように請求項１ないし請求項４のいずれか１項に記載の有機電界発光素子によれば、陽極を、銀を主成分とする合金により構成するようにしたので、陽極の反射率を高くすることができ、陽極における光の吸収損失を小さくすることができる。よって、発光層で発生した光の取り出し効率を向上させることができる。
【００５２】
また、銀に加えて、各々０．３質量％〜１．０質量％のパラジウムおよび銅を含むようにしたので、反射率を十分に高くしつつ、化学的安定性，加工精度および密着性を改善することができる。よって、より特性を向上させることができる。
【００５３】
更に、請求項２記載の有機電界発光素子によれば、陽極と有機層との間に、陽極よりも仕事関数の高い材料よりなる正孔注入用薄膜層を有するようにしたので、有機層への正孔注入効率を高めることができる。また、陽極を構成する銀あるいは銀を含む合金が空気中の酸素あるいは硫黄成分と反応することを防止することができると共に、陽極を形成した後の製造工程においても陽極に対するダメージを緩和することができる。
【００５４】
加えて、請求項５記載の有機電界発光素子の製造方法によれば、正孔注入用薄膜層を不活性ガス雰囲気中で成膜するようにしたので、陽極を反応性の高い銀あるいは銀を含む合金により構成するようにしても、正孔注入用薄膜層の成膜時に陽極が酸化などにより変質することを防止することができる。よって、陽極について目的とする特性を得ることができ、本発明の有機電界発光素子を容易に得ることができる。
【００５５】
更にまた、請求項６記載の有機電界発光素子の製造方法によれば、正孔注入用薄膜層をエリアマスクを用いて成膜するようにしたので、リソグラフィー技術などを用いた正孔注入用薄膜層のパターニングを行う必要がなくなる。よって、陽極を反応性の高い銀または銀を含む合金により構成するようにしても、正孔注入用薄膜層をパターニングする際のエッチングにより陽極が過剰にエッチングされたり、あるいは変質することを防止することができる。従って、陽極のパターニング精度を向上させることができると共に、陽極について目的とする特性を得ることができる。すなわち、本発明の有機電界発光素子を容易に得ることができる。
【図面の簡単な説明】
【図１】本発明の第１の実施の形態に係る有機電界発光素子の構成を表す断面図である。
【図２】図１に示した有機電界発光素子の製造方法を工程順に表す断面図である。
【図３】第１の実施の形態に係る有機電界発光素子の製造方法の変形例を工程順に表す断面図である。
【図４】本発明の第２の実施の形態に係る有機電界発光素子の構成を表す断面図である。
【図５】図４に示した有機電界発光素子の製造方法を工程順に表す断面図である。
【図６】従来の有機電界発光素子の構成を表す断面図である。
【符号の説明】
１０，３０…有機電界発光素子、１１，１１１…基板、１２，１１２…陽極、１３，１１３…正孔注入用薄膜層、１４，１１４…絶縁層、１４Ａ…開口部、１５，１１５…有機層、１５Ａ，１１５Ａ…正孔注入層、１５Ｂ，１１５Ｂ…正孔輸送層、１５Ｃ，１１５Ｃ…発光層、１６，１１６…陰極、１６Ａ…半透過性電極、１６Ｂ…透明電極、２１，２２，２３…エリアマスク、２１Ａ，２２Ａ，２３Ａ…開口
【図１】
0003804858.tif 000003
【図２】
0003804858.tif 000004
【図３】
0003804858.tif 000005
【図４】
0003804858.tif 000006
【図５】
0003804858.tif 000007
【図６】
0003804858.tif 000008